(57)【特許請求の範囲】
【請求項１】
２Ｄブロンズ構造を有することを特徴とする酸化タングステンナノシート。
【請求項２】
請求項１に記載の酸化タングステンナノシートにおいて、ＷとＯとのモル比は、１１：３５を満たすことを特徴とする、酸化タングステンナノシート。
【請求項３】
請求項１に記載の酸化タングステンナノシートにおいて、前記２Ｄブロンズ構造は、金属−酸素八面体からなる六員環構造が、前記酸化タングステンナノシートのシート断面方向に複数規則的に配列した一次元トンネル状構造であることを特徴とする、酸化タングステンナノシート。
【請求項４】
請求項１に記載の酸化タングステンナノシートにおいて、前記酸化タングステンナノシートのシート断面の厚さは１ｎｍから４ｎｍであることを特徴とする、酸化タングステンナノシート。
【請求項５】
請求項１に記載の酸化タングステンナノシートにおいて、前記酸化タングステンナノシートは、一般式Ｒｂ４Ｗ１１Ｏ３５で表される層状タングステン酸化物を単層剥離してなることを特徴とする、酸化タングステンナノシート。
【請求項６】
２Ｄブロンズ構造を有する酸化タングステンナノシートを製造する方法であって、前駆体を酸処理する酸処理ステップと、前記酸処理された層状タングステン酸化物と、カチオン性の剥離促進剤とを混合する混合ステップとからなることを特徴とする、２Ｄブロンズ構造を有する酸化タングステンナノシートの製造方法。
【請求項７】
請求項１〜５のいずれか１項に記載の酸化タングステンナノシートを用いたことを特徴とする、光触媒。
【請求項８】
請求項１〜５のいずれか１項に記載の酸化タングステンナノシートを用いたことを特徴とする、フォトクロミック素子。
【発明の詳細な説明】
【技術分野】
【０００１】
本発明は、二次元（２Ｄ）ブロンズ構造を有する酸化タングステンナノシート、その製造方法およびそれを用いた光触媒とフォトクロミック素子に関し、より詳細には、金属−酸素八面体からなる六員環構造が、シート断面方向に複数規則的に配列し、シート平面方向に一次元トンネルを有する２Ｄブロンズ型酸化タングステンナノシート、前駆体の酸処理ステップと剥離剤との混合ステップからなるその製造方法およびそれらを用いた光触媒、フォトクロミック素子に関する。
【背景技術】
【０００２】
従来、粘土鉱物、および、硫化物、酸化物、水酸化物、グラファイトなどの様々な組成・構造を有する層状化合物を単層剥離させることによって、ナノレベルまで薄片化された２次元シート状物質が多く合成されている。これらナノシートは、二次元方向のバルクサイズと一次元方向のナノサイズを兼備しており、バルクの良好なハンドリング性とナノサイズ効果による特異な物性の両方を期待することができる。近年、グラファイトの剥離から得たグラフェンは、透明電極から電気化学キャパシタ、二次電池材料に至るまで幅広い領域へ応用されるなど、層状化合物の剥離技術は基礎・応用の両観点から大きな関心が寄せられている。多くの場合、層状化合物の単層剥離から得たナノシートは静電荷を帯びているため、自己組織化交互吸着法やＬａｎｇｍｕｉｒ−Ｂｌｏｄｇｅｔｔ法、再凝集法、電気泳動法などを用いることによって、薄膜から粉体まで様々な形態の材料をナノスケールから構築できるという優れた材料成形性・設計性を有し、幅広い材料分野に応用できる可能性を秘めている。
【０００３】
ナノシート群の中でも酸化物系ナノシートは組成・構造のバリエーションに富み機能性の発現および合成・取り扱いの簡便さからとりわけ工業的利用価値が高い。例えば、レピドクロサイト型のナノシートにおいては数ｎｍレベルにおいても高い誘電性を維持することや（例えば、特許文献１）、ドーパントの種類によってバルクには見られない巨大な磁気光学効果を発現することが見出されており、極薄の機能性材料としてデバイス分野からとりわけ大きな注目を浴びている。最近では、レピドクロサイトより厚い骨格を持つペロブスカイト型のナノシートを創製することでより高い誘電率の保持を実現できることが示され（例えば、特許文献２）、組成に加え、構造に着目したナノシート探索が重要な鍵となっている。
【０００４】
良く知られた鉱物・結晶構造にちなんで名付けられた、レピドクロサイト型（例えば、特許文献３）、α−ＮａＦｅＯ２型（例えば、特許文献４）、ペロブスカイト型（例えば、特許文献５や非特許文献１）、２Ｄパイロクロア型ナノシート（例えば、特許文献６）は、アルカリ層状酸化物を出発物質として合成する手法がすでに確立されている。しかし、ペロブスカイト同様、強誘電や超伝導など多才な構造として知られる二次元のブロンズ構造を持った単層ナノシートは、その前駆体となるアルカリ層状化合物自体がポリタングステン酸以外ではほとんど知られていないために合成されていなかった。
【０００５】
酸化タングステン系は、光触媒やエレクトロクロミック素子、フォトクロミック素子、脱硫・脱硝触媒など機能性材料としても広範囲な工業的用途を有する。２Ｄブロンズ型ホスト層を有する、アルカリ層状ポリタングステン酸としてはＲｂ４Ｗ１１Ｏ３５が存在することが知られている（例えば、非特許文献２）。このホスト層は、金属−酸素八面体からなる六員環構造がホスト層断面方向に複数規則的に配列したポーラスな骨格から形成されている。よって、２Ｄブロンズ型ホスト層は１ｎｍより厚く、単層剥離することができれば、１ｎｍ以下のレピドクロサイト型やα−ＮａＦｅＯ２型のホスト層を取り扱うナノシート群とは異なった、数ｎｍというナノサイズと２Ｄブロンズ構造の両方の特徴を活かした独自の機能性を有するナノシートの創製が期待される。
【０００６】
しかしながら、アルカリ層状ポリタングステン酸の結晶構造は、大きなユニットセルを持つ場合が多く非常に複雑なため、回折データを取得しても解析が至難な上、多くのアルカリ：タングステン比の各組成で得られるポリタングステン酸は、変色しやすい、単相あるいは単結晶を合成することが困難など未だ多くの課題を抱えている。そのため、単相のポリタングステン酸を識別・取り出し、それらのイオン交換反応から新規物質を誘導するなどのソフト化学的な研究例は乏しい。
【０００７】
したがって、２Ｄブロンズ構造を有するホスト層からなるアルカリ層状ポリタングステン酸のソフト化学的処理から単層剥離現象を誘発し、これまでに無い２Ｄブロンズ構造を有した酸化タングステンナノシートが得られれば望ましい。また、そのような２Ｄブロンズ型酸化タングステンナノシートのさらなる利用が望まれる。
【先行技術文献】
【特許文献】
【０００８】
【特許文献１】ＷＯ２００７／０９４２４４
【特許文献２】ＷＯ２００８／０７８６５２
【特許文献３】特開２００１−２７００２２号公報
【特許文献４】特開２００３−２０１１２１号公報
【特許文献５】特開２００９−２９２６８０号公報
【特許文献６】特開２００９−１４４１号公報
【非特許文献】
【０００９】
【非特許文献１】Ｃｈｅｍ． Ｍａｔｅｒ．， １９９０，２，２７９
【非特許文献２】Ｉｎｏｒｇ．Ｍａｔｅｒ．，１９９８，３４，８４５
【非特許文献３】Ｃｈｅｍ．Ｍａｔｅｒ．， ２００２，１４，３５２４
【発明の概要】
【発明が解決しようとする課題】
【００１０】
本発明は、従来の層状化合物の単層剥離から得られた薄片状物質とは構造・組成が異なる、金属−酸素八面体からなる六員環構造が、シート断面方向に複数規則的に配列した一次元トンネル状構造を有する２Ｄブロンズ型酸化タングステンナノシート、その製造方法、および、それを用いた光触媒、フォトクロミック素子を提供しようと言うものである。
【課題を解決するための手段】
【００１１】
そこで本発明者らにおいては、鋭意研究を重ねた結果、上記の課題を解決するため、２Ｄブロンズ構造を有するホスト層が積み重なった層状酸化タングステンに着目し、この酸化物から基本的結晶構造を壊すことなく単層剥離し得ることを見出した。すなわち、組成式Ｒｂ４Ｗ１１Ｏ３５で表される一次元トンネルを有するホスト層が積層しアルカリ層状結晶（図１参照）を出発物質として、この物質に塩酸・硝酸・硫酸などの酸性水溶液を作用させ、ホスト層の２Ｄブロンズ構造を崩壊させることなく固体酸性を備えた水素イオン交換体を誘導し、次いで、これに嵩高い陽イオンを含む溶液を作用させることによって、２Ｄブロンズ構造を持つ酸化物ナノシートを単層レベルである１ｎｍ〜４ｎｍの厚みまでに単層剥離し得ることに知見し、成功したものである。本発明はこれらの知見、成功に基づいてなされたものであり、２Ｄブロンズ型ナノシート、およびその製造方法とそれを用いた光触媒、フォトクロミック素子を提供するものである。
【００１２】
すなわち、本発明は、以下（１）〜（８）に記載する構成要件を備えてなるものであり、これによって２Ｄブロンズ構造を有する特有な性質を有する酸化タングステンナノシートを提供することに成功したものである。
（１）金属−酸素八面体からなる六員環構造が、シート断面方向に複数規則的に配列した一次元トンネル状構造からなる２Ｄブロンズ構造を有する酸化タングステンナノシート。
（２）ＷとＯのモル比１１：３５で表される前記（１）項に記載の２Ｄブロンズ型酸化タングステンナノシート。
（３）結晶学的厚みが１ｎｍ〜４ｎｍ、横サイズがサブミクロンから数ミリの範囲である前記（１）項に記載の酸化タングステンナノシート。
（４）２Ｄブロンズ構造を有するホスト層が積層した構造を持つ層状タングステン酸化物を単層剥離して得られてなる前記（１）項に記載の酸化タングステンナノシート。
（５）金属―酸素八面体の六員環構造（ブロンズ構造のホール）がシート側面に２層ないし３層含む、前記（１）項記載の酸化タングステンナノシート。
（６）２Ｄブロンズ構造を有するホスト層が積層した構造を持つ層状タングステン酸化物のホスト層構造を維持したままプロトンまたはオキソニウムイオンを層間に導入し、次にその層間に嵩高いカチオンを導入することによって、単層剥離した２次元シート状物質が分散した溶液を得ることを特徴とする、２Ｄブロンズ構造を有する酸化タングステンナノシートの製造方法。
（７）前記（１）〜（５）項記載のいずれかの２Ｄブロンズ型酸化タングステンナノシートを用いたことを特徴とする、光触媒。
（８）前記（１）〜（５）項記載のいずれかの２Ｄブロンズ型酸化タングステンナノシートを用いたことを特徴とする、フォトクロミック素子。
【発明の効果】
【００１３】
本発明による酸化タングステンナノシートは、２Ｄブロンズ構造を有する。このような２Ｄブロンズ型ナノシートは、シート断面方向にナノサイズを有し、シート平面方向にはバルクサイズを有し得る。このようなサイズ・性状の薄片状ナノ物質は、他のナノ物質に比べ取り扱いが簡便であるだけでなく、製膜性、塗布性に優れており、薄膜材料、コーティング材として利用可能である。また、２Ｄブロンズ構造は、アルカリイオンをイオン交換することでオープンチャネルとして機能し得るので、各種分子やガスの吸着を利用したセンサー、触媒として有用である。
【００１４】
本発明による２Ｄブロンズ型ナノシートは、光触媒、エレクトロクロミック素子、フォトクロミック素子、脱硫・脱硝触媒など多才な工業的利用価値を有している酸化タングステンより構成されている。単層剥離後の２Ｄブロンズ型ナノシートも同様の性質を有す上に、極めて有用な使用態様を含んでおり、大いに使用され、産業の発展に寄与することが期待される。すなわち、近年、光触媒作用を利用した窓ガラスの防曇・セルフクリーニング技術が省エネルギー技術としてに注目を集めている。これら機能性を屋外のみならず屋内において発現させるためには、さらなる高感度化と可視光利用が必要不可欠であり、様々な単独材料系あるいは複合材料系が精力的に模索されている。本発明の２Ｄブロンズ型酸化タングステンナノシートは、２Ｄブロンズ構造に由来して最大で４ｎｍに及ぶ厚みと金属−酸素八面体の結合構造から、多くの既存の半導体酸化物ナノシートのバンドギャップより狭いバンドギャップを有し、紫外光／可視光環境下における光触媒効果やフォトロミック特性の利用などの応用展開が考えられうる。さらに、２Ｄブロンズ型酸化タングステンナノシートは、ポリアニオンとして取り扱うことが可能であり、前述のレイヤーバイレイヤー法などによって材料成形性に富んでいることから、まったく新しい光触媒・フォトクロミック薄膜材料が産み出されることが期待され、その意義は極めて大きい。
【図面の簡単な説明】
【００１５】
【図１】本発明による２Ｄブロンズ型酸化タングステンナノシートの断面模式図。
【図２】実施例２の各濃度のコロイド溶液の紫外−可視光吸収スペクトルを示す図と２５５ｎｍの吸光度と濃度をプロットした挿入図。
【図３】実施例２の（ａ）単層剥離した２Ｄブロンズ型酸化タングステンナノシートをＣｕグリッドに吸着させて観察したＴＥＭ像を示す図と（ｂ）その電子回折パターンを示す図。
【図４】実施例２の（ａ）Ｓｉ基板上に形成された薄膜のＡＦＭ像および（ｂ）その断面プロファイルを示す図。
【図５】（ａ）Ｒｂ４Ｗ１１Ｏ３５とそれを１６規定の硝酸で（ｂ）１、（ｃ）３、（ｄ）５回処理したサンプルの粉末Ｘ線回折パターンを示す図。
【図６】実施例２の２Ｄブロンズ型酸化タングステンナノシートコロイド溶液を各回転数で遠心分離したときの酸化タングステン重量の回収率を示す図。
【図７】実施例３の２Ｄブロンズ型酸化タングステンナノシートと有機カチオンを１０回交互積層したときの紫外−可視光吸収スペクトルを示す図と積層回数毎における２５５ｎｍの吸光度をプロットした挿入図。
【図８】実施例３の２Ｄブロンズ型酸化タングステンナノシートと有機カチオンを１０回交互積層した（ａ）ａｓ−ｇｒｏｗｎ薄膜と（ｂ）紫外線１時間照射、（ｃ）紫外線４時間照射、（ｄ）紫外線２４時間照射後のＸ線回折パターンを示す図。
【図９】実施例４の２Ｄブロンズ型酸化タングステンナノシートコロイド溶液の紫外線照射前後での紫外−可視光吸収スペクトルを示す図。
【発明を実施するための形態】
【００１６】
以下、本発明の実施の形態について、図面を参照して説明する。同様の要素には同様の参照符号を付し、説明が重複するのを避ける。
【００１７】
本発明は、まず出発物質として２Ｄブロンズ構造（図１参照）を有するホスト層からなるアルカリ層状ポリタングステン酸が用いられる。このような物質としては組成式Ｒｂ４Ｗ１１Ｏ３５で表されるアルカリ層状酸化物が挙げられる。このようなアルカリ層状酸化物以外にも、本発明の意図する目的に適う２Ｄブロンズ構造のホスト層からなる層状化合物があれば使用することができる。この実施例では上記組成の層状酸化物を用い、硝酸などの酸性水溶液で処理して水素イオン含有物質Ｒｂ４−ｘＨｘＷ１１Ｏ３５（０≦ｘ≦４）水和物に変換し、次いで、嵩高いゲストとして機能する四級アンモニウムイオンに代表される嵩高いゲストを含む水溶液中で混合・振盪させることによって水和層状ポリタングステン酸を単層レベルの厚みに剥離させ、２Ｄブロンズ構造を壊すことなく、薄片状のナノシート分散溶液を得る。
【００１８】
本発明のアルカリ層状ポリタングステン酸Ｒｂ４Ｗ１１Ｏ３５は、タングステンブロンズ構造に類似した金属−酸素八面体からなる六員環構造が、シート断面方向に３層分規則的に配列することでシート断面方向に一次元チャンネルを形成している、２Ｄブロンズ構造を持つホスト層から形成されている（図１参照：斜方晶ａ＝１．４６５３(３)ｎｍ，ｂ＝２．５６８(３)ｎｍ，ｃ＝０．７６８４(３)ｎｍ）。この層状化合物に酸処理を施した後、剥離促進剤を加えることによって、ホスト層一枚一枚にまでバラバラになったナノレベルの薄片状ナノ物質が分散したコロイド溶液が得られる。
【００１９】
剥離反応を進行させるためには、酸処理によってアルカリイオンを一部あるいはすべて抽出し、層間に水素イオンまたはオキソニウムイオンを導入しすることで固体酸性を持たせる必要がある。酸処理には塩酸、硫酸、硝酸などを用いることができる。
【００２０】
酸の種類・濃度・処理回数によってイオン交換後の生成物である組成式Ｒｂ４−ｘＨｘＷ１１Ｏ３５水和物（０≦ｘ≦４）中のｘの量を変化させることができるが、剥離反応をうまく進行させるためには、単位格子中の層間のＲｂイオン量に相当するｘ＝１以上をイオン交換させる必要がある。このとき完全にルビジウムを抽出することは困難であり、ルビジウムを上記組成式の２より少なくするためには、高濃度の塩酸・硝酸・硫酸等を繰り返し用いる必要があり経済的に好ましくない。最終的にコストや日数を考慮すれば、濃度１０規定以上の硝酸を（溶液）／（固体）＝１００ｃｍ３ｇ−１の固液比で組成式中ｘが２程度になるまで酸処理を行うことが望ましい。
【００２１】
ルビジウムが水素イオンと交換した水素イオン交換体Ｒｂ４−ｘＨｘＷ１１Ｏ３５水和物（０≦ｘ≦４）と剥離促進剤を水溶液中で混合・振盪させることによって、層状化合物の層と層の剥離反応を進行させると、ナノスケールまで薄片化した２Ｄブロンズ構造のナノシートが分散した溶液を得ることができる。このとき、水素イオン交換体中の水素イオンと剥離促進剤のモル比を調節することによって、単層剥離した２Ｄブロンズ型酸化タングステンナノシートを主成分として得ることができる。
【００２２】
本発明に用いる剥離促進剤としては、テトラブチルアンモニウムイオン、テトラプロピルアンモニウムイオン、テトラエチルアンモニウムイオン、テトラメチルアンモニウムイオン、ｎ−プロピルアミン、ｎ−エチルアミン、エタノールアミンを用いることができるが、テトラブチルアンモニウムイオン（以下、ＴＢＡ＋）が特に有効である。
【００２３】
水素イオン交換体Ｒｂ４−ｘＨｘＷ１１Ｏ３５水和物（０≦ｘ≦４）中の水素イオンに対して、剥離促進剤ＴＢＡ＋の比が０．５〜２の範囲となるように加えることによって、黄色い分散液が得られる。モル比が０．５未満の場合には、剥離が十分に進行しない場合がある。また、モル比が２を超えると、ホストの２Ｄブロンズ構造が崩壊する場合がある。より好ましくは、モル比＝１のとき最も収率良く２Ｄブロンズ型酸化タングステンナノシートを得ることができる。これらの条件で発生する未反応物は分散液をさらに遠心分離することによって、取り除くことが可能である。得られた黄色い上澄み液は、図２に示すようにバンドギャップに基づく光吸収特性を持っている。この吸収ピークのショルダー部（２５５ｎｍ）をプロットした挿入図を見ると、Ｌａｍｂｅｒｔ−Ｂｅｅｒ則に従っていることから、層状化合物がホスト単層までバラバラになった状態で分散したコロイド溶液であることがわかる。また、その吸収ピークの立ち上がりは、吸収した光のエネルギーの０．５乗でプロットすると直線となり、バンドギャップ約３．３ｅＶの間接遷移に基づいていることを示している。
【００２４】
水素イオン交換体Ｒｂ４−ｘＨｘＷ１１Ｏ３５水和物（０≦ｘ≦４）に剥離促進剤を加えることによって得られたコロイド溶液をＴＥＭ観察用グリッド上に滴下し、乾燥後観察すると、グリッド上の大部分で図３（ａ）に示すように均一コントラストかつシャープなエッジを持ったシート状物質を観測することができる。この均一かつ薄いコントラストは、コロイド中に見出されたシート状物質が、前駆体の単層剥離によってナノレベルまで細分化されたナノシートであることに起因している。図３（ｂ）に示した観察されたナノシートの電子回折パターンは、前駆体である層状ポリタングステン酸バルク体のホスト層と同様の二次元長方形格子で指数付けすることができた（ａ＝１．４ｎｍ，ｃ＝０．７８ｎｍ）。この結果は、コロイド中のナノシートが図１に示した出発物質のホスト層と同一の２Ｄブロンズ構造からなる二次元骨格を形成している根拠となる。
【００２５】
元の層状化合物の単層剥離から得られたナノレベルまで細分化された２Ｄブロンズ構造のナノシートのシート平面方向は、剥離に用いる母結晶の大きさに依存している。出発原料に数ミリオーダーのサイズを用いれば、得られる２Ｄブロンズ型酸化タングステンナノシートも最大で数ミリオーダーである。剥離促進剤と混合した後、振盪すると収率が向上するがシート平面方向のサイズが小さくなる傾向がある。ミクロンサイズの母結晶を用いて収率を優先して合成した場合、一般的には、サブミクロンから数ミクロン程度の横サイズを持っている。実際に、１８０ｒｐｍ振盪後に得られた酸化タングステンナノシートコロイド溶液から、カチオン性ポリマーを用いた自己組織化吸着法によって、ナノシート単層をＳｉ基板上に吸着させ、原子間力顕微鏡（ＡＦＭ：図４参照）で観察すると、０．１〜１ミクロン弱程度の横サイズのナノシートが観測できる。これら２Ｄブロンズ型酸化タングステンナノシートの結晶学的厚みは、ホスト一層分に酸素のファンデルワールス半径を考慮すれば約２．５ｎｍであり、ＡＦＭ観察像から見積もった約３ｎｍの高さと良い一致を示している。この結果は、Ｓｉ基板上に吸着させた薄片状酸化タングステンが図１に示した出発物質Ｒｂ４Ｗ１１Ｏ３５のホスト層と同一の２Ｄブロンズ構造からなる二次元骨格を形成していることを示す傍証となる。
【００２６】
以上の分散溶液として得た２Ｄブロンズ型酸化タングステンナノシートは、液相のｐＨや電解質濃度を制御したり、あるいは加熱または凍結乾燥することによってナノシートを再凝集させることが可能であり、室温近傍で高比表面積をもった微粒子を作製することができる。このとき、アルカリイオンや有機分子、錯体を共存させることによって様々なカチオン種を挟み込んだ層状化合物に再構築・設計することができる。また、２Ｄブロンズ型酸化タングステンナノシートはアニオン性を有するため、ポリカチオンなどの有機高分子や、複合水酸化物の剥離から得られた無機高分子などとの静電的自己組織化反応を利用することによって、コンポジット材料を誘導したり、様々な基板上（例えば、Ｓｉ、ＳｉＯ２、ＩＴＯ、Ａｌ、Ｎｉ等）に交互吸着製膜することが可能である。例えば、ＳｉＯ２基板上に有機カチオンと共に交互吸着製膜させると、図５に示すように２Ｄブロンズ型酸化タングステンナノシートを吸着させる回数に比例して光吸収スペクトルも増加することから、任意の光吸収特性または膜厚を有した超薄膜を簡便に大面積で製膜することが可能である。また、Ｌａｎｇｍｕｉｒ−Ｂｌｏｄｇｅｔｔ法や電気泳動法などを用いることによっても製膜可能なため、精密膜厚制御、Ｒｏｌｌ  ｔｏ  ｒｏｌｌ、大面積化など様々な製膜技術の工業的ニーズに対応した材料を構築することができる。
【００２７】
本発明の２Ｄブロンズ型酸化タングステンナノシート中におけるタングステン（Ｗ）と酸素（Ｏ）とのモル比は、一次元トンネル内に吸着あるいは挿脱する物質を除けば、１１：３５を満たす。ＷとＯとのモル比が、上記関係からはずれると、図１の２Ｄブロンズ構造が維持されなくなり、ナノシートが得られない場合がある。
【００２８】
また、本発明の２Ｄブロンズ型酸化タングステンナノシートは、ホスト層の金属−酸素八面体の六員環構造を高い結晶性のまま保持し得る。六員環構造のホールの直径は、酸素のイオン半径を考慮すれば０．３ｎｍある。このサイズは、一般的なゼオライトと同程度であるため、ホール中のアルカリイオンを取り除くことで、水や特定の分子の吸着材・吸収材として機能する。特に、ゼオライトとは異なり２Ｄブロンズ型酸化タングステン骨格が光機能性を発現することから、吸着能と光機能性とを組み合わせた独自の機能性材料発現が期待される。
【００２９】
本発明による２Ｄブロンズ型酸化タングステンナノシートは、その厚みと構造から従来知られている酸化タングステンナノ粒子（５ｎｍ以下）や２Ｄパイロクロア型酸化タングステンナノシートより狭い約３．３ｅＶのバンドギャップを有する上に、光触媒反応による有機物の分解・除去が可能である。そのため、可視光／紫外光応答の光触媒反応を利用する、水分解、光誘起親水性、太陽電池等の他の応用範囲まで適用することが可能である。
【００３０】
さらに、本発明による２Ｄブロンズ型酸化タングステンナノシートは、水和三酸化タングステンと同様に可視光／紫外光に応答してフォトクロミック反応を生じる。酸化タングステン系のフォトクロミック材料においては、プロトンなどのカチオン種が吸着することで吸収域が生まれるため、カチオン種が多く吸着できる表面積を増やすことが重要な課題となっている。本発明による２Ｄブロンズ型酸化タングステンナノシートは、表面積が大きく取れる二次元のシート形状を有すると共に、ホスト層内のアルカリイオンがプロトンと置き換わり大きな空間を作ることから、酸化タングステン八面体一つ当たりの高い効率を実現するフォトクロミック材料になる可能性がある。具体的には、本発明による２Ｄブロンズ型酸化タングステンナノシートを、サングラス、スマートガラス、自動車の窓ガラスなどへ適用してもよい。また、酸化チタン等の半導体的性質を有するナノ材料と複合化すれば、ナノスケールのエネルギー貯蔵型光触媒として機能することが期待される。
【００３１】
以下、本発明を実施例に基づいて具体的に説明する。但し、これらの実施例は、あくまでも本発明を容易に理解するための一助として開示するためのものであって、本発明をこれによって限定する趣旨ではない。
【００３２】
（参考例）
ＷＯ３とＲｂ２ＣＯ３を１１：２の比で混合し、７５０℃で１時間仮焼成後再び粉砕・混合し８５０℃で１２時間本焼成を行った。焼成物の粉末Ｘ線回折パターン（図５ａ）からＲｂ４Ｗ１１Ｏ３５が単相で得られていることを確認した（斜方晶：ａ＝１．４６５３(３)ｎｍ，ｂ＝２．５６８(３)ｎｍ，ｃ＝０．７６８４(３)ｎｍ）。
合成した黄色い粉末Ｒｂ４Ｗ１１Ｏ３５と、１６規定の硝酸を（溶液）／（固体）＝１００ｃｍ３ｇ−１の固液比で反応させ得られた物質の粉末Ｘ線回折パターンを図５ｂに示す。硝酸１回処理によって、元の層状化合物Ｒｂ４Ｗ１１Ｏ３５の層間の反射によるｄ＝２．５９ｎｍ（２θ＝３．４°）の回折ピークが低角へ極わずかにシフトが見られるがほぼ同じパターンであり、高濃度の硝酸と接触しても溶解せず基本的な結晶構造を維持していることがわかった。得られた粉体試料のＩＣＰ発光分析と原子吸光分析から、Ｒｂ：Ｗの比を求めたところ、４：１１から３．３：１１へＲｂイオンが抽出されていることがわかり、イオン交換反応が進行していることが示唆された。
【００３３】
次に、酸処理回数を１回で１日反応時間を取りながら３、５回と増やすと、層間の反射に起因するピークはさらに低角へシフトした（図５ｃ、ｄ参照）。最終的に５回処理することで、ｄ＝２．６４ｎｍ（２θ＝３．３°）の回折ピークが検出された。Ｒｂ：Ｗ比は３、５回処理したときそれぞれ３．０：１１と２．４：１１であり、処理回数に伴ってＲｂイオンをさらに抽出できることが示された。この抽出量は層間のＲｂイオンより多く、ホスト層内の一部のＲｂイオンもプロトンまたはオキソニウムイオンと交換されているものと考えられ、２Ｄブロンズ型ホスト層自体がイオン交換反応を示すことを示唆している。さらに、５回処理の試料のＸ線回折パターンを元の斜方晶格子で指数付けしたところ、ａ＝１．４６４(１)ｎｍ，ｂ＝２．５７８(２)ｎｍ，ｃ＝０．７６４(２)ｎｍのユニットセルで帰属できることがわかった。このとき、２θ＝２３．３°、２４．３°、３３．９°、３６．７°、４９．８°のピークは、２Ｄブロンズ型ホスト層の二次元周期構造（それぞれ０２、４０、４２、６０、８０）に帰属することができ、５回以上硝酸処理を行ってもホスト層の２Ｄブロンズ構造が崩れることなく、層間・ホスト層内のイオン交換反応が進行していることがわかった。これは酸処理回数を増やしていくことでより多くのＲｂイオンを抽出できることを示しているが、剥離促進材と反応させるためには少なくとも、Ｒｂ：Ｗ＝３：１１まで減らす必要があり、経済的な効率を考慮すれば濃度１６規定の硝酸で３回以上行うことが望ましい。
【００３４】
以上、最適なイオン交換条件として、Ｒｂ４Ｗ１１Ｏ３５の粉末試料と（溶液）／（固体）＝１００ｃｍ３ｇ−１の割合で１６規定の硝酸を混合・攪拌した。これを１日ごとに新しい硝酸に交換して５回繰り返し、イオン交換処理を行った後、水洗、風乾して固体残留物を回収した。化学分析によりこの固体は水素イオン置換型層状タングステン酸粉末（Ｒｂ２．４Ｈ１．６Ｗ１１Ｏ３５・ｎＨ２Ｏ：ｎは乾燥状態に依存）であることがわかった。
【００３５】
（実施例１）
参考例で得られた水素型層状タングステン酸粉末（Ｒｂ２．４Ｈ１．６Ｗ１１Ｏ３５・ｎＨ２Ｏ：ｎは乾燥状態に依存）から、ｎ＝０として計算したときの乾燥体の重量が０．８ｇとなるようにサンプル採取し、テトラブチルアンモニウム水酸化物水溶液（ＴＢＡＯＨ）２００ｃｍ３に加えて室温で遮光しながら約１０日間振盪（１８０ｒｐｍ）した。このとき、ＴＢＡＯＨの濃度を固体中のイオン交換性プロトンとのモル比ＴＢＡ＋／Ｈ＋＝０．１〜１０まで変化させたところ、ＴＢＡ＋／Ｈ＋＝０．５〜２の範囲で、静置後黄色い分散液と沈降した未剥離成分を目視にて確認した。特に、ＴＢＡ＋／Ｈ＋＝１のとき沈降成分が少なくかつ最も濃く見える分散液が得られた。なお、図示しないが、モル比が０．５未満および２より大きい場合においては、静置後上澄みはほぼ透明な溶液であり、剥離が進行しなかったことを目視にて確認した。
【００３６】
そこで、ＴＢＡ＋／Ｈ＋＝１の条件で得られた分散液を３０分間３００〜２０００ｒｐｍの各回転数で遠心分離することで、沈降成分を取り除いた。分離した各上澄み液を乾燥後、それぞれ５００℃まで空気中で加熱し重量測定を行うことで収率を求めたところ、約４０〜６０％ほど回収できたことがわかった（図６参照）。このとき、遠心分離の回転数が上がるにつれ、酸化タングステン回収率が減少するのは、大きなシートサイズを持つ酸化タングステン微粒子が優先的に沈降したものと考えることができる。つまり、遠心分離の回転数を制御することで、ある程度粒子サイズを制御できる可能性がある。
【００３７】
ＴＢＡ＋／Ｈ＋＝１の条件で得られた分散液をなるべく均一サイズの材料を得る観点から２０００ｒｐｍで遠心分離した。得られた黄色い上澄み液を超純水（比抵抗値；１８ＭΩｃｍ）で、それぞれ１１.４、５．７、１．１４および０．５７（×１０−６ｍｏｌｄｍ−３）の異なる濃度になるように希釈した。その後、各濃度の希釈溶液について紫外−可視光吸収スペクトルを測定したところ、３８０ｎｍ付近から立ち上がる強い吸収ピークが観測された（図２参照）。２５５ｎｍのショルダー部で吸光度と濃度のプロットを作成したところ、図７挿入図に示すようにＬａｍｂｅｒｔ−Ｂｅｅｒの法則に従っていることから、単層剥離によって生成した酸化タングステンナノシートが高分散したコロイド溶液として得られていることが示された。挿入図のプロットを近似した直線の傾きからＲｂ２．４Ｈ１．６Ｗ１１Ｏ３５２−分散粒子のモル吸光係数を求めたところ、２５５ｎｍにおいて９×１０４と大きな値となり、効率良く紫外光を吸収していることがわかった。
【００３８】
また、紫外−可視光吸収スペクトルを、吸収光子のエネルギーの０．５乗を縦軸としてプロットすると直線となり（図示せず）、約３．３ｅＶの間接遷移に基づくバンドギャップを有することが分かった。このバンドギャップは、多くの既存の半導体酸化物ナノシートのバンドギャップより狭く（例えば、２Ｄパイロクロア型酸化タングステンナノシートは３．６ｅＶ、レピドクロサイト型酸化チタンナノシートは３．８ｅＶ）、紫外光から可視光までカバーする光触媒材料として、有機成分の分解・除去、水分解、光誘起親水性、太陽電池等の応用展開に有利である。
【００３９】
次に、ＴＢＡ＋／Ｈ＋＝１、２０００ｒｐｍ３０分の条件で得られたコロイド溶液をＣｕグリッド上に滴下しＴＥＭ観察を行った。このコロイド溶液中には、図３（ａ）のＴＥＭ像に示すように均一コントラストかつシャープなエッジを持ったシート状物質を観測することができる。この均一かつ薄いコントラストは、コロイド溶液中に見出されたシート状物質が、前駆体の単層剥離によってナノレベルまで細分化されたナノシートであることに起因している。図３（ｂ）に示した観察されたナノシートの電子回折パターンは、前駆体である層状ポリタングステン酸バルク体のホスト層（ａ＝１．４６４(１)ｎｍ，ｃ＝０．７６４(２)ｎ）と同様の二次元長方形格子で指数付けすることができた（ａ＝約１．４ｎｍ，ｃ＝約０．７８ｎｍ）。この結果は、コロイド中に分散したナノシートが図１に示した出発物質のホスト層と同一の２Ｄブロンズ構造からなる二次元骨格を形成している根拠となる。
【００４０】
次いで、表面を洗浄したＳｉ基板を塩化ポリジアリルジメチルアンモニウム(ＰＤＤＡ：２．５ｇｄｍ−３、１０分浸漬)水溶液１００ｃｍ３に浸し、Ｓｉ基板表面をポリカチオンで被覆した。ＴＢＡ＋／Ｈ＋＝１、２０００ｒｐｍ３０分の条件で得られたコロイド溶液を超純水（比抵抗値；１８ＭΩｃｍ）で０．４ｇｄｍ−３に希釈し、ポリカチオンを被覆したＳｉ基板を１０分浸した。このとき、単層剥離した２Ｄブロンズ構造の酸化タングステンナノシートは負電荷を持つため、ポリカチオンとのレイヤーバイレイヤー自己組織化反応によって基板上に優先的に吸着させることができた。
【００４１】
得られた薄膜試料のＡＦＭ観察の結果を図４（ａ）に示す。図４（ａ）中には、横サイズが１００ｎｍから１μｍ程度のシャープなエッジを有したシート状物質を多数観察することができた。これはＴＥＭで観察されたシート状物質と良く一致している。図４（ｂ）に示したシート状物質の断面プロファイルから、シート厚みはおよそ３ｎｍ程度であることがわかり、大きな二次元異方性を持つ薄片状物質、つまりナノシートであることが示された。この値は、酸素のファンデルワールス半径を含む結晶学的な厚みが２．５ｎｍである元の層状化合物の２Ｄブロンズ型ホスト層の一層分に丁度相当し、Ｓｉ基板上に吸着させたシート状物質が図１に示した出発物質Ｒｂ４Ｗ１１Ｏ３５のホスト層と同一の２Ｄブロンズ構造からなる二次元骨格を形成していることを示す傍証である。また、高さのヒストグラム（図示せず）から被覆率を求めると約５０％程度（オーバーラップ部は１０％未満）の２Ｄブロンズ型酸化タングステンナノシート単層膜であることがわかった。
【００４２】
以上、本発明による嵩高いアンモニウムイオンとの混合・振盪によって、２Ｄブロンズ構造のホスト層を持った層状ポリタングステン酸Ｒｂ４−ｘＨｘＷ１１Ｏ３５水和物（０≦ｘ≦４）の単層剥離現象が誘発され、極薄のシート状物質“２Ｄブロンズ型酸化タングステンナノシート”として取り出すことが可能であることが示された。
【００４３】
（実施例２）
実施例１の２Ｄブロンズ型酸化タングステンナノシートが約５０％程度被覆した単層膜の合成に用いた、ＰＤＤＡ水溶液（２．５ｇｄｍ−３、１０分浸漬)とナノシートコロイド溶液（０．４ｇｄｍ−３）を用いて、ＳｉＯ２基板上に交互積層を行った。まず、基板をＰＤＤＡ水溶液に１０分浸しポリカチオンを吸着させ、水洗後、酸化タングステンナノシートコロイド溶液に浸して単層膜を合成した。再びＰＤＤＡ水溶液に１０分浸した後、酸化タングステンナノシートコロイド溶液に浸す工程をさらに９回繰り返した。このとき、２Ｄブロンズ型酸化タングステンナノシートを吸着させる度に紫外−可視光吸収スペクトル測定でモニターした結果を図７に示す。
【００４４】
計１０回基板上に吸着させた２Ｄブロンズ型酸化タングステンナノシートにおいても、図２のコロイド状態の紫外−可視光吸収スペクトルと同様の形状のスペクトルが得られた。低波長になるにしたがって増加する吸収ピークのショルダー部（２５５ｎｍ）の吸光度と積層回数のプロットから、積層回数に比例して吸光度が増加していることが明らかとなった。これは、２Ｄブロンズ型酸化タングステンナノシートと有機カチオンとの間で静電的自己組織化反応によるレイヤーバイレイヤー交互吸着が起きていることを示している。また、計１０回基板上に吸着させたナノシート薄膜のＸ線回折パターン（図８ａ参照）には、積層した上下のナノシート間の距離に相当するｄ＝３．４ｎｍの回折ピークおよびその高次反射が観測されており、２Ｄブロンズ型酸化タングステンナノシートが累積した有機／無機ハイブリッド超格子を持つ多層膜であることが示された。
【００４５】
上記の２Ｄブロンズ型酸化タングステンナノシートが累積した有機／無機ハイブリッド多層膜にＨｇＸｅランプで光照射（５４６ｎｍ輝線強度５．８ｍＷｃｍ−２ｎｍ−１）を行った。１時間光照射後にＸ線回折測定（図８ｂ参照）を行ったところ、元のナノシート間の距離に相当するｄ＝３．４ｎｍ（２θ＝２．６°）のピークが消失し、ｄ＝３．１ｎｍ（２θ＝２．９°）のピークが新たに観測された。さらに、図８ｂ、ｃに示すように４時間以上光照射することで、最終的にｄ＝２．８ｎｍ（２θ＝３．１°）まで層間距離が小さくなることがわかった。この０．６ｎｍ程度の減少は、ＰＤＤＡがアンモニウムイオンまで分解されたことに起因しているものと考えることができる。実際に、半導体酸化チタンナノシート／ＰＤＤＡ多層膜においても、紫外線照射によっておよそ０．５ｎｍ程度の層間の減少が見出されている（非特許文献３）。
【００４６】
以上、本発明の２Ｄブロンズ型酸化タングステンナノシートは、その負電荷を利用したポリカチオンとの自己組織化反応によって単層膜から多層膜まで任意の膜厚を有した超薄膜として、室温湿式で大面積製膜が可能である。このようなナノシートの良好な材料成形性に加えて、既存ナノシート系に比べ２Ｄブロンズ構造としての厚い結晶構造と比較的狭いバンドギャップを有しているという特徴から、有機物の分解・除去を目的とした可視光／紫外光応答型光触媒コーティング材料の開発が期待できる。さらには、光触媒反応と関連する、水分解、光誘起親水性、太陽電池等まで幅広く適用することが可能である。
【００４７】
（実施例３）
実施例１で得たコロイド溶液（ＴＢＡ＋／Ｈ＋＝１、２０００ｒｐｍ３０分）を、超純水（比抵抗値；１８ＭΩｃｍ）を用いて０．４ｇｄｍ−３に希釈した。次いで、希釈したコロイド溶液を１ｃｍ光路長の密封フィルム付きセルに入れ、窒素ガスを溶液内へ導入することで脱酸素した。これを初期状態とし紫外−可視光吸収スペクトル測定を行った。次に、ＨｇＸｅランプを用いて光照射を１０分間（５４６ｎｍ輝線強度５．８ｍＷｃｍ−２ｎｍ−１）行い、再度紫外−可視光吸収スペクトル測定を行った。光照射前後のセルの様子と紫外−可視光吸収スペクトルを図９に示す。
【００４８】
光照射により、コロイド溶液の色が黄色から青色へ変化した。その紫外−可視光吸収スペクトルから光照射に伴って６００〜１２００ｎｍの可視光／赤外光領域において吸光度が著しく増大していることがわかった。そこで、光照射前後の紫外−可視光吸収スペクトルの差分を取ったところ（図９挿入図）、波長が長くなるにつれ吸光度が増大し、測定上の最大値である１２００ｎｍの赤外領域において最大の変化を示していることがわかった。この水分散系での特性評価では、わずかな温度変化による水の赤外吸収スペクトルの変化が大きいため、１２００ｎｍより長い波長での正しい測定は困難だが、差分スペクトルの形状から１２００ｎｍより長い波長においても十分吸収することが期待できる。
【００４９】
以上、本発明の２Ｄブロンズ型酸化タングステンナノシートは、他の水和タングステン酸化物同様、フォトクロミックかつエレクトロクロミック材料である。しかし、従来の２Ｄパイロクロア型ナノシートやナノ粒子とは、フォトクロミズムを考える上で重要な結晶構造という点において全く異なっている。この差はフォトクロミック特性に反映しているものと考えられ、上記からも２Ｄブロンズ構造ナノシートでは、相対的に可視光より赤外光を強く吸収する特性を示す。この可視光を通す窓のような光吸収特性は、自動車、住宅産業等で求められている紫外線＆赤外線カットコーティング材への応用展開に有利である。
【００５０】
以上の各実施例では、母結晶としてＲｂ４Ｗ１１Ｏ３５を用いた例を示したが、Ｒｂ４Ｗ１１Ｏ３５と類似した２Ｄブロンズ構造から構成される層状化合物であれば、Ｒｂ４Ｗ１１Ｏ３５以外の化合物も使用することができると考えられ、これを除外する理由はない。例えば、同組成比を持つアルカリ層状ポリタングステン酸としてＡ４Ｗ１１Ｏ３５（Ａ＝Ｌｉ、Ｎａ、Ｋ、Ｃｓ）が考えられるが、これらはいずれも合成法が報告されていない。出発物質として使用し得る物質は、現段階ではＲｂ４Ｗ１１Ｏ３５がもっとも好ましいものとして挙げられる。
【産業上の利用可能性】
【００５１】
本発明は、金属−酸素八面体からなる六員環構造が、シート断面方向に複数規則的に配列した一次元トンネルを形成している２Ｄブロンズ型ホスト層が累積した層状化合物を単層剥離することによって、製膜性・塗布性に富む２Ｄブロンズ構造のナノシートを得るのに成功したものであり、その特異な形態・結晶構造を活かし触媒から各種薄膜材料、コーティング材など様々な分野へ利用されることが期待される。特に、金属−酸素八面体からなる六員環構造は、前述の通りイオン交換サイトとして利用することが可能であり、水素、水、分子等の吸着を利用したセンサーや触媒作用にとって大きな利点となることが期待される。さらに、２Ｄブロンズ構造内にアルカリイオンを導入することでイオン伝導性を付与すれば、リチウムイオン二次電池などの固体電解質や電極材料のコーティング材として優れた特性を発揮することが予想される。
【００５２】
タングステン自体は、フィラメントや切削用工具などで大量に使用されるため、産業上非常に重要性が高い金属として認知されているが、地殻存在度が低い物質であり、かつ産出地にも大きな偏りがある。日本においてはタングステンをほとんど輸入に頼っている状況であるため、タングステンを利用する材料開発においては、今後益々リサイクル化が進められると共に、少ない量で高機能化することが重要な研究課題となっている。特に、酸化タングステン系は自動車用防眩ミラーや、工場・発電所などの排煙中のＮＯｘ分解用の触媒、石油化学・石油精製で用いる脱硫・脱硝触媒として現在も幅広く普及しており、工業的利用価値が非常に高い。本発明の２Ｄブロンズ型ナノシートもまた酸化タングステン系ナノ材料であり、既存の材料と異なる形状・性状を持つ点において有用である。
【００５３】
近年、光触媒作用を利用した窓ガラスの防曇・セルフクリーニング技術が省エネルギー技術としてに普及してきている。これら機能性を屋外のみならず屋内において効果的に発現させるためには、さらなる高感度化と可視光利用が必要不可欠であり、窒素ドープ型酸化チタンや酸化タングステンに異種金属などの助触媒を加えた複合材料など、様々な系が精力的に模索されている。本発明の２Ｄブロンズ型酸化タングステンナノシートは、２Ｄブロンズ構造に由来して最大で４ｎｍに及ぶ厚みと金属−酸素八面体の結合構造から、多くの既存の半導体酸化物ナノシートのバンドギャップより狭く、酸化タングステン単独の系にも関わらず紫外光／可視光照射により光触媒効果を示す。つまり、同ナノシートは有機物分解から水分解、光誘起親水性、太陽電池等まで光触媒効果を利用する様々な分野において応用展開することが可能であり、同成分を用いて高感度化と可視光利用を達成することで光触媒材料の普及が促進されることが期待される。
【００５４】
さらには、他の酸化タングステン同様に、本発明によって得られた２Ｄブロンズ型酸化タングステンナノシートもまたフォトクロミックかつエレクトロクロミック材料である。バルク材料に比べナノシートは薄く大面積を有しているという形状上の利点を持ち、かつ２Ｄブロンズ構造独自の内部の吸着サイトを利用することで、極少量で強い発色が予期される。前述の自己組織化反応法などによって製膜性・塗布性に富み、膜厚制御も容易なことから、環境低付加ルートによる高効率、抵コストのフォトクロミック・エレクトロクロミック材料が開発され、サングラス、スマートガラスなど同成分を用いたまったく新しい調光薄膜が産み出されることが期待される。
【００５５】
すなわち、本発明によって２Ｄブロンズ構造を持つ酸化タングステンナノシートが提供され、前記した用途を始めとして、同成分を必要とする材料設計において活発に用いられ、利用されるものと期待されることから、その意義は極めて大きい。
【図２】
0005750752.tif 000002
【図５】
0005750752.tif 000003
【図６】
0005750752.tif 000004
【図７】
0005750752.tif 000005
【図８】
0005750752.tif 000006
【図１】
0005750752.tif 000007
【図３】
0005750752.tif 000008
【図４】
0005750752.tif 000009
【図９】
0005750752.tif 000010